L'invention concerne les matériaux frittés composites (pseudo-alliages) et peut être appliquéedans la métallurgie, les constructions aérospatiales et d'autres branches de la technique, quand il est nécessaire d'avoir une grande résistance mécanique spécifique. à des températures de 2Q à 5000C. On connait largement un matériau fritté composite, constitué par une matrice d'aluminium armée de fibres en acier inoxy dabe. Toutefois, ce matériau a une charge de rupture relativement basse à.la température normale, égale à 56 kg/mm2, et ne peut etre utilisé que jusqu'à une températuresde 3000C, à laquelle sa charge de rupture est 20 kg/mm. Le but de l'invention est de supprimer l'inconvénient indiqué. Il s'agissait donc de créer un matériau fritté composite dont la composition serait telle qu'elle lui conférerait de hautes caractéristiques mécaniques dans la plage de température de 20 à 5000C. La solution consiste en un matériau fritté composite, ayant une matrice en aluminium armée de fibres en acier inoxydable, dans lequel, selon l'invention, la matrice est formée par de la poudre dtaluminium frittée, la composition en volume étant la suivante : 90 à 40 % de poudre d'aluminium frittée, 10 à 60 % de fibres en acier inoxydable. Une telle composition du matériau fritté composite lui confère une grande charge de rupture jusqu'à 500 C. Ci-après on donne des exemples concrets de réalisation de l'invention. EXEMPLE 1. Matériau fritté composite contenant, en tant que matrice, 90 % en volume de poudre d'aluminium, armé de 10 % en volume de fils en acier inoxydable à grande résistance, ayant une charge de rupture non inférieure à 350 kg/mm, restant conservée jusqu'à une température de 400 à 500OC. Le matériau fritté composite de composition indiquée présente les caractéristiques mécaniques suivantes Charge de rupture à la température normale : R 9 60 kg/mm ; Résistance mécanique spécifique : 18 km Charge de rupture à 300 C : R r 50 kg/mm2; Charge de rupture à 5000C R - 40 kg/mm. EXEMPLE 2. Matériau fritté composite contenant, en tant que matrice, 60 % en volume de poudre d'aluminium, armé de 40 % en volume de fils en acier inoxydable à grande résistance, ayant une charge de rupture non inférieure à 350 kg/mm2, restant conservée jus qu'à une température de 400 à 500 C. Le matériau fritté composite de composition indiquée présente les caractéristiques mécaniques suivantes Charge de rupture à la température normale : R N 155 kg/mm : Résistance mécanique spécifique : 32 km 2 Charge de rupture à 3000C : R 130 kg/mm Charge de rupture à 5000C : R Y 100 kg/mm. EXEMPLE 3. Matériau fritté composite contenant 40 % en volume de poudre d'aluminium, armé de 60 % en volume de fils en acier inoxydable à grande résistance, ayant une charge de rupture non inférieure à 350 kg/mm, restant conservée jusqu'à une température de 400 à 500 C. Le matériau fritté composite de composition indiquée présente les caractéristiques mécaniques suivantes Charge de rupture à la température normale : R -~ 220 kg/mm ; Résistance mécanique spécifique : 38 km Charge de rupture à 3000C : R -~ 180 kg/mm ; Charge de rupture à 5000C : R ~ 140 kg/mm2. Le matériau fritté composite faisant l'objet de la présente invention est doué de hautes caractéristiques mécaniques et spécifiques aux températures élevées, ce qui permet de l'employer dans les constructions aérospatiales et dans d'autres branches de la technique. Comme il va de soi et comme il résulte d'ailleurs déjà de ce qui précède, l'invention ne se limite nullement à ceux de ses modes d'application, non plus qu'à ceux des modes de réalisation de ses diverses parties, ayant été plus spécialement envisagés elle en embrasse, au contraire, toutes les variantes. REVENDICATION Matériau fritté composite, ayant une matrice en aluminium armée de fibres en acier inoxydable, caractérisé en ce que la matrice est formée par de la poudre d'aluminium frittée, la composition en volume étant la suivante - 90 à 40 X de poudre d'aluminium frittée, - 10 à 60 % de fibres en acier inoxydable